(57)【特許請求の範囲】
【請求項１】
炭素数１２以上のアルキル基を有するアルキル（メタ）アクリレート単位と、エポキシ基を有する（メタ）アクリレート単位とを含むアルキル（メタ）アクリレート共重合体、
染料、
及び非水系溶剤を含む、
インクジェット用非水系染料インク。
【請求項２】
前記アルキル（メタ）アクリレート共重合体及び前記染料は、前記アルキル（メタ）アクリレートと前記染料とを混合し加熱処理したものを含む、請求項１に記載のインクジェット用非水系染料インク。
【請求項３】
前記エポキシ基を有する（メタ）アクリレート単位は、前記アルキル（メタ）アクリレート共重合体に対し、１質量％〜３０質量％である、請求項１または２に記載のインクジェット用非水系染料インク。
【請求項４】
前記アルキル（メタ）アクリレート共重合体は、質量比で、前記染料１に対し、０．１〜３である、請求項１から３のいずれか１項に記載のインクジェット用非水系染料インク。
【請求項５】
前記非水系溶剤は、α値１０以下の溶剤を３０〜９０質量％含む、請求項１から４のいずれか１項に記載のインクジェット用非水系染料インク。
【請求項６】
前記非水系溶剤は、α値６０以下のアルキレングリコール系溶剤を３〜２０質量％含む、請求項１から５のいずれか１項に記載のインクジェット用非水系染料インク。
【請求項７】
前記染料は蛍光染料である、請求項１から６のいずれか１項に記載のインクジェット用非水系染料インク。
【発明の詳細な説明】
【技術分野】
【０００１】
本発明は、インクジェット用非水系染料インクに関する。
【背景技術】
【０００２】
インクジェット記録方式は、流動性の高いインクジェットインクを微細なヘッドノズルからインク粒子として噴射し、上記ノズルに対向して置かれた用紙等の記録媒体に画像を記録するものであり、低騒音で高速印字が可能であることから、近年急速に普及している。
【０００３】
溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、水系インクに比べ乾燥性が良く、印刷適性にも優れている。
【０００４】
非水系インクの色材としては、染料と顔料を使用することができるが、染料を用いる場合、分散工程が不要といった利点がある。また、蛍光染料を用いることで蛍光色のインクを提供することができる。
【０００５】
非水系タイプのインクでは、油溶性染料が用いられるところ、この油溶性染料は、用紙に印刷した際に非水系溶剤とともに用紙内部に引き込まれやすい傾向がある。その結果、印刷濃度が低下して、裏抜け（印刷物の裏面にインクが浸透する現象）が発生しやすい。特に、蛍光染料を用いた場合に、普通紙に印刷すると着色はするものの蛍光強度が低下するという問題がある。
【０００６】
一方、特許文献１には、平板インキに適した蛍光油性インキにおいて、蛍光染料で染色されたシアノ基及びカルボキシル基含有のビニル共重合体（Ａ）粒子からなる蛍光顔料（Ｉ）が含有されることが提案されている。しかし、顔料インクで蛍光強度を得るには、顔料の平均粒子径をサブミクロンサイズまで大きくしなければならない。インクジェット印刷の場合では、インクジェットヘッドから吐出させるには顔料の平均粒子径が大きすぎて、吐出安定性が低下することがある。また、顔料の平均粒子径が大きいと、顔料が沈降して、貯蔵安定性が低下することがある。
【０００７】
また、特許文献２には、ポリ（メタ）アクリル酸エステルと、グリシジル基等の所定の基を有するアクリルモノマーとの共重合体樹脂粒子で、顔料分散能を備えるものが提案されている。これは、顔料とともに使用され顔料分散剤として作用しており、染料を溶解させるためにはさらなる改善が要求される。
【先行技術文献】
【特許文献】
【０００８】
【特許文献１】特開２００５−５４１１０号公報
【特許文献２】特開２０１０−１４５２号公報
【発明の概要】
【発明が解決しようとする課題】
【０００９】
本発明の目的としては、インクジェット印刷に適し、印刷濃度が高く裏抜けが低減する、インクジェット用非水系染料インクを提供することである。
【課題を解決するための手段】
【００１０】
本発明の一側面としては、炭素数１２以上のアルキル基を有するアルキル（メタ）アクリレート単位と、エポキシ基を有する（メタ）アクリレート単位とを含むアルキル（メタ）アクリレート共重合体、染料、及び非水系溶剤を含む、インクジェット用非水系染料インクである。
【発明の効果】
【００１１】
本発明によれば、インクジェット印刷に適し、印刷濃度が高く裏抜けが低減する、インクジェット用非水系染料インクを提供することができる。
【発明を実施するための形態】
【００１２】
本発明の一実施形態によるインクジェット用非水系染料インク（以下、単に「インク」という場合がある）は、炭素数１２以上のアルキル基を有するアルキル（メタ）アクリレート単位と、エポキシ基を有する（メタ）アクリレート単位とを含むアルキル（メタ）アクリレート共重合体、染料、及び非水系溶剤を含む、ことを特徴とする。ここで、「（メタ）アクリレート」は、アクリレートおよびメタクリレートを意味する。このインクジェット用非水系染料インクは、インクジェット印刷に適し、印刷濃度を高くし、裏抜けを低減することができる。
【００１３】
本実施形態によるインクは、いかなる染料に対しても印刷濃度を高くし、裏抜けを低減することができるが、特に蛍光染料に対して、その蛍光強度を高くし、裏抜けを低減することができる。また、本実施形態によるインクは、インク粘度の上昇を抑制して、インク粘度を適正範囲内に調整することができ、吐出安定性に優れる。
【００１４】
これは、アルキル（メタ）アクリレート共重合体に、エポキシ基を有する（メタ）アクリレート単位を有することで、このエポキシ基が染料と相互作用をして、共重合体と染料とが吸着性を示すと考えられる。これによって、染料の溶解性が高まるため、印刷濃度、すなわち蛍光染料では蛍光強度を高くすることができる。また、共重合体が溶剤離脱性を示すため、用紙等の記録媒体にインクが着弾後、用紙表面に共重合体とともに染料が留まり、溶剤のみが用紙内部に浸透する。これによって、印刷濃度を高めるとともに裏抜けを低減することができる。
【００１５】
さらに、アルキル（メタ）アクリレート共重合体に、エポキシ基を有する（メタ）アクリレート単位を有することで、優れた吐出安定性を得ることができる。これは、極性の低い溶剤に対して染料の溶解性が高くなり、染料の析出、沈降が抑制されるためである。
【００１６】
本実施形態によるインクは、染料の溶解性が良好であるため、貯蔵安定性を良好に保つことができ、特に７０℃程度の高温領域においても貯蔵安定性を良好に保つことができる。
【００１７】
また、本実施形態によるインクは、アルキル（メタ）アクリレート共重合体が染料とともに用紙表面に留まり、これによって、用紙表面で染料が共重合体によってコートされるようになって、印刷画像の定着性を向上することができる。特に、蛍光染料を光沢紙等の溶剤を吸収しにくい用紙に印刷する場合にも、その定着性をより向上することができる。
【００１８】
本実施形態によるインクは、炭素数１２以上のアルキル基を有するアルキル（メタ）アクリレート単位と、エポキシ基を有する（メタ）アクリレート単位とを含むアルキル（メタ）アクリレート共重合体を含む。
【００１９】
上記アルキル（メタ）アクリレート共重合体は、炭素数１２以上のアルキル基を有するアルキル（メタ）アクリレート単位を含むことより、非水系溶剤との親和性に優れる。アルキル基の炭素数は、より好ましくは１２〜２５である。炭素数１２以上のアルキル基としては、ドデシル基、トリデシル基、テトラデシル基、ペンタデシル基、ヘキサデシル基、ヘプタデシル基、オクタデシル基、ノナデシル基、イコサニル基、ヘンイコサニル基、ドコサニル基、イソドデシル基、及びイソオクタデシル基等が挙げられ、これらは分岐を有していてよい。また、これらの複数種が含まれていてもよい。
【００２０】
上記アルキル（メタ）アクリレート共重合体は、エポキシ基を有する（メタ）アクリレート単位を有することより、染料との吸着性に優れると考えられ、インク中で染料の溶解性を高めて、インク粘度の上昇を抑えて、優れた吐出安定性を得ることができる。
【００２１】
エポキシ基を有する（メタ）アクリレート単位としては、（メタ）アクリレート単位の任意の部位にエポキシ基が結合していればよい。
【００２２】
エポキシ基を有する（メタ）アクリレート単位は、アルキル（メタ）アクリレート共重合体に対し、１質量％以上であることが好ましく、より好ましくは５質量％以上である。これによって、染料の析出や沈降を抑制することができる。一方、その上限値は、３０質量％以下であることが好ましく、より好ましくは２０質量％以下である。これによって、インク粘度の上昇を抑えて貯蔵安定性の低下を防止することができる。ここで、エポキシ基を有する（メタ）アクリレート単位の配合割合は、アルキル（メタ）アクリレート共重合体を重合する際に使用したモノマー混合物総量に対する、エポキシ基を有する（メタ）アクリレート（Ｂ）の仕込み量の割合である。
【００２３】
上記アルキル（メタ）アクリレート共重合体及び後述する染料は、その一部または全部がアルキル（メタ）アクリレート共重合体と染料とを混合し加熱処理したものとして含まれることが好ましい。これによって、アルキル（メタ）アクリレート共重合体と染料との吸着性が向上し、インク中で染料の溶解性が高まり、優れた吐出安定性を得ることができ、さらに、貯蔵安定性を向上することができる。
【００２４】
加熱処理の温度としては、アルキル（メタ）アクリレート共重合体と染料の吸着性を確実にするために、５０℃以上が好ましく、より好ましくは７０℃以上であり、一層好ましくは８０℃以上である。一方、その上限値としては、染料が変性しないように、１２０℃以下が好ましく、より好ましくは１００℃以下である。
【００２５】
上記アルキル（メタ）アクリレート共重合体は、質量比で、固形分換算で、染料１に対し、０．１以上であることが好ましく、より好ましくは０．３以上であり、さらに好ましくは０．７以上である。これによって、染料の溶解性を確保して印刷濃度、裏抜け防止作用及び吐出安定性を向上させることができる。一方、アルキル（メタ）アクリレート共重合体は、質量比で、固形分換算で、染料１に対し、３以下であることが好ましく、より好ましくは２以下であり、さらに好ましくは１．５以下である。これによって、インク粘度の上昇を抑えて、高温環境下においても優れた吐出安定性及び貯蔵安定性を得ることができる。
【００２６】
インク中におけるアルキル（メタ）アクリレート共重合体の含有量は、その効果を十分に得るために、固形分換算で、０．３質量％以上であることが好ましく、より好ましくは１質量％以上である。一方、インク中におけるアルキル（メタ）アクリレート共重合体の含有量は、固形分換算で、インク粘度の観点から、１０質量％以下であることが好ましく、より好ましくは５質量％以下である。
【００２７】
上記アルキル（メタ）アクリレート共重合体の分子量（ＧＰＣで測定される質量平均分子量）は、特に限定されないが、インクの粘度と保存安定性及び吐出安定性の観点から、５０００〜３５０００程度であることが好ましく、８０００〜２５０００程度であることがより好ましい。
【００２８】
上記アルキル（メタ）アクリレート共重合体のガラス転移温度（Ｔｇ）は、定着性の観点から、４０℃以下であることが好ましく、さらには２５℃以下であることがより好ましい。
【００２９】
本実施形態によるアルキル（メタ）アクリレート共重合体は、炭素数１２以上のアルキル基を有するアルキル（メタ）アクリレート（Ａ）（以下、「モノマー（Ａ）」ともいう。）と、エポキシ基を有する（メタ）アクリレート（Ｂ）（以下、「モノマー（Ｂ）」ともいう。）とを含むモノマー混合物を共重合して得られるアルキル（メタ）アクリレート共重合体を用いることができる。
【００３０】
炭素数１２以上の、好ましくは炭素数１２〜２５のアルキル基を有するアルキル（メタ）アクリレート（Ａ）としては、たとえば、ラウリル（メタ）アクリレート、セチル（メタ）アクリレート、ステアリル（メタ）アクリレート、ベヘニル（メタ）アクリレート、イソラウリル（メタ）アクリレート、イソステアリル（メタ）アクリレート等を例示できる。これらは、複数種が含まれていてもよい。
【００３１】
エポキシ基を有する（メタ）アクリレート（Ｂ）としては、グリシジル（メタ）アクリレート、３、４−エポキシシクロヘキシルメチルメタアクリレート、４−ヒドロキシブチルアクリレートグリシジルエーテル等が挙げられる。これらは、複数種が含まれていてもよい。
【００３２】
モノマー混合物は、本発明の効果を阻害しない範囲内で、上記のモノマー（Ａ）、（Ｂ）以外の、これらと共重合しうるモノマー（Ｃ）を含むことができる。
【００３３】
このモノマー（Ｃ）としては、たとえば、スチレン、α−メチルスチレン等のスチレン系モノマー；酢酸ビニル、安息香酸ビニル、ブチルビニルエーテル等のビニルエーテル系ポリマー；マレイン酸エステル、フマル酸エステル、アクリロニトリル、メタクリロニトリル、α−オレフィン等が挙げられる。また、アルキル鎖長の炭素数が１２未満のアルキル（メタ）アクリレート、たとえば２−エチルヘキシル（メタ）アクリレート、イソオクチル（メタ）アクリレート、ｔｅｒｔ−オクチル（メタ）アクリレート等を使用することもできる。これらは単独で、または２種以上を組み合わせて使用できる。
【００３４】
上記モノマー混合物において、アルキル（メタ）アクリレート（Ａ）は、３０質量％以上含まれていることが好ましく、４０〜９５質量％であることがより好ましく、５０〜９０質量％であることが一層好ましい。
エポキシ基を有する（メタ）アクリレート（Ｂ）は、１〜３０質量％含まれていることが好ましく、５〜２０質量％であることがより好ましい。
モノマー（Ａ）および（Ｂ）以外のモノマー（Ｃ）は、６０質量％以下の量で含まれることが好ましく、１０〜４０質量％であることがより好ましい。
【００３５】
モノマー（Ｃ）として、β−ジケトン基（−Ｃ（＝Ｏ）−Ｃ−Ｃ（＝Ｏ）―）またはβ−ケト酸エステル基（−Ｃ（＝Ｏ）−Ｃ−Ｃ（＝Ｏ）ＯＲ、Ｒは炭化水素基）を有するモノマー（Ｃ１）を用いることがより好ましい。このモノマー（Ｃ１）を含むことにより、インクの粘度を下げることができる。したがって、インクの溶剤を選択する際に、溶剤自身の粘度値に基づく制約が少なくなり、非水系溶剤の選択の幅を拡げることができる。また、必要に応じて定着用樹脂または添加剤などを配合する際の、配合成分によるインク粘度増加の許容範囲が広がり、インク処方の自由度を広げることも可能となる。
【００３６】
モノマー（Ｃ１）のβ−ジケトン基としては、たとえば好ましい例としてアセトアセチル基、プロピオンアセチル基等が挙げられ、β−ケト酸エステル基としては、たとえば好ましい例としてアセトアセトキシ基、プロピオンアセトキシ基等が挙げられるが、これらに限定されることはない。
【００３７】
モノマー（Ｃ１）としては、たとえば、エステル鎖にβ−ジケトン基またはβ−ケト酸エステル基を含む（メタ）アクリレート、（メタ）アクリルアミドが好ましい例として挙げられる。より詳細には、アセトアセトキシエチル（メタ）アクリレート等のアセトアセトキシアルキル（メタ）アクリレート、ヘキサジオン（メタ）アクリレート、アセトアセトキシエチル（メタ）アクリルアミド等のアセトアセトキシアルキル（メタ）アクリルアミド等が挙げられる。これらは単独で、または２種以上を併用することができる。
【００３８】
モノマー（Ｃ１）が含まれる場合の配合量は、配合することにより得られる効果とイン
クの貯蔵安定性を考慮し、モノマー混合物中に３〜３０質量％であることが好ましく、５
〜２０質量％であることがより好ましい。
【００３９】
上記の各モノマーは、公知のラジカル共重合により、容易に重合させることができる。反応系としては、溶液重合または分散重合で行うことが好ましい。
【００４０】
この場合、重合後の共重合体の分子量を上述した好ましい範囲とするために、重合時に連鎖移動剤を併用することが有効である。連鎖移動剤としては、たとえば、ｎ−ブチルメルカプタン、ラウリルメルカプタン、ステアリルメルカプタン、シクロヘキシルメルカプタンなどのチオール類が用いられる。
【００４１】
重合開始剤としては、ＡＩＢＮ（アゾビスイソブチロニトリル）等のアゾ化合物、ｔ−ブチルペルオキシベンゾエート、ｔ−ブチルペルオキシ−２−エチルヘキサノエート（パーブチルＯ、日本油脂株式会社製）等の過酸化物など、公知の熱重合開始剤を使用することができる。その他にも、活性エネルギー線照射によりラジカルを発生する光重合型開始剤を用いることができる。
【００４２】
溶液重合に用いる重合溶媒には、たとえば石油系溶剤（アロマフリー（ＡＦ）系）などを使用できる。この重合溶媒は、そのままインクの非水系溶剤として使用できる溶媒（後述）のなかから１種以上を選択することが好ましい。
【００４３】
重合反応に際し、その他、通常使用される重合禁止剤、重合促進剤、分散剤等を反応系に添加することもできる。
【００４４】
上記アルキル（メタ）アクリレート共重合体は、共重合体の１〜４０質量％のウレタン結合［−Ｏ（Ｃ＝Ｏ）ＮＨ−］を含むウレタン結合部を備えることができ、これによって、ウレタン結合部は極性が高いので染料との親和性にさらに優れると考えられる。
【００４５】
ウレタン結合部は、上記したアルキル（メタ）アクリレート共重合体の重合反応において、モノマー（Ａ）、モノマー（Ｂ）及び適宜モノマー（Ｃ）を用いてラジカル共重合を行い、続けて、第二段目の反応として、エポキシル基と反応性の基及びアルコール性水酸基とを有する化合物を、得られた共重合体と反応させ、次いで、第三段目の反応として、アルコール性水酸基と多価イソシアネート化合物とを重付加反応させることにより得ることができる。
【００４６】
第二段目の反応において使用される、エポキシ基と反応する基及びアルコール性水酸基とを有する化合物としては、アミノ基、水酸基、カルボキシル基を有するアルコールが挙げられ、好ましくはアミノアルコール及び／又は多価アルコールが使用される。アミノアルコールとしては、炭素数が２〜１０のモノオールアミン、例えばモノメチルエタノールアミン、炭素数が４〜２０のジオールアミン、例えばジエタノールアミン、ジイソプロパノールアミン、及びこれらの混合物が挙げられ、なかでも、炭素数が４〜２０のジアルカノールアミンが好ましい。アミノアルコールは、上記モノマー（Ｂ）のエポキシ基１モルに対して、０．０５〜１モル当量で反応させることが好ましく、０．１〜１モル当量で反応させることがより好ましい。この範囲であれば、反応に寄与しない遊離のアミノアルコールもあるため、アルキル（メタ）アクリレート共重合体に未反応のエポキシ基が残存することになる。
【００４７】
多価アルコールとしては、炭素数２〜２０のアルキレン基又はオキシアルキレン基を有する多価アルコール、例えばエチレングリコール、プロピレングリコール、ジプロピレングリコール、１，３プロパンジオール、ポリエチレングリコール、ポリプロピレングリコール、及びこれらの混合物が挙げられる。好ましくは、多価アルコールはアミノアルコールと組み合わせて使用される。その場合、多価アルコールは、アミノアルコールのアミノ基中の活性水素１モルに対して、好ましくは水酸基が１０モル以下になる量、より好ましくは１〜５モルになる量で用いる。
【００４８】
第二段目の反応は、第一段目で得られる共重合体溶液にアミノアルコール及び／又は多価アルコールを添加して、不活性ガスを通気して攪拌しながら、加熱することによって行うことができる。
【００４９】
第三段目の反応で使用される多価イソシアネート化合物としては、炭素数６〜１６のアルキレン基等の脂肪族基、シクロアルキレン基等の脂環式基又はアリレーン基等の芳香族基を有する多価イソシアネート、例えば、１，６−ジイソシアナートへキサン、１，３−ビス（イソシアナートメチル）ベンゼン、１，３−ビス（イソシアナートメチル）シクロヘキサン、１，５−ナフタレンジイソシアネート、及びこれらの混合物が挙げられる。このイソシアネート化合物は、未反応アルコール性水酸基が残らないようにするために、アルコール性水酸基に対してほぼ当量（０．９８〜１．０２モル当量）で反応させることが好ましい。
【００５０】
第三段目の反応は、第二段目で得られる共重合体溶液に多価イソシアネート化合物を添加し、定法に従い錫触媒等の存在下で加熱して行うことができる。
【００５１】
ウレタン結合部の配合量としては、上記アルキル（メタ）アクリレート共重合体総量に対し、１〜４０質量％であることが好ましく、より好ましくは１〜３０質量％であり、さらに好ましくは５〜２０質量％である。このウレタン結合部の配合量は、反応に使用したアミノアルコール、多価アルコール及びイソシアネート化合物の合計質量である。
【００５２】
本実施形態による染料は何色であってもよいが、特に蛍光染料でその効果を得ることができる。蛍光染料としては、カラーインデックスナンバー（以下、「Ｃ．Ｉ．」で示す。）Ｂａｓｉｃ  Ｙｅｌｌｏｗ  １、同４０、Ｃ．Ｉ．Ｂａｓｉｃ  Ｒｅｄ  １、同１３、Ｃ．Ｉ．  Ｂａｓｉｃ  Ｖｉｏｌｅｔ  ７、同１０、Ｃ．Ｉ．  Ｂａｓｉｃ  Ｏｒａｎｇｅ  ２２、Ｃ．Ｉ．  Ｂａｓｉｃ  Ｂｌｕｅ  ７、Ｃ．Ｉ．  Ｂａｓｉｃ  Ｇｒｅｅｎ  １、Ｃ．Ｉ．  Ａｃｉｄ  Ｙｅｌｌｏｗ  ３、同７、Ｃ．Ｉ．  Ａｃｉｄ  Ｒｅｄ  ５２、同７７、同８７、同９２、Ｃ．Ｉ．  Ａｃｉｄ  Ｂｌｕｅ  ９、Ｃ．Ｉ．  Ｄｉｓｐｅｒｓｅ  Ｙｅｌｌｏｗ  １２１、同８２、同８３、Ｃ．Ｉ．  Ｄｉｓｐｅｒｓｅ  Ｏｒａｎｇｅ  １１、Ｃ．Ｉ．  Ｄｉｓｐｅｒｓｅ  Ｒｅｄ  ５８、Ｃ．Ｉ．  Ｄｉｓｐｅｒｓｅ  Ｂｌｕｅ  ７、Ｃ．Ｉ．  Ｄｉｒｅｃｔ  Ｙｅｌｌｏｗ  ８５、Ｃ．Ｉ．  Ｄｉｒｅｃｔ  Ｏｒａｎｇｅ  ８、Ｃ．Ｉ．  Ｄｉｒｅｃｔ  Ｒｅｄ  ９、Ｃ．Ｉ．  Ｄｉｒｅｃｔ  Ｂｌｕｅ  ２２、Ｃ．Ｉ．  Ｄｉｒｅｃｔ  Ｇｒｅｅｎ  ６、Ｃ．Ｉ．  Ｆｌｕｏｒｅｓｃｅｎｔ  Ｂｒｉｇｈｔｅｎｉｎｇ  Ａｇｅｎｔ  ５５、Ｃ．Ｉ．  Ｆｌｕｏｒｅｓｃｅｎｔ  Ｂｒｉｇｈｔｅｎｉｎｇ  Ｗｈｉｔｅｘ  ＷＳ  ５２、Ｃ．Ｉ．  Ｆｌｕｏｒｅｓｃｅｎｔ  １６２、同１１２、Ｃ．Ｉ．  Ｓｏｌｖｅｎｔ  Ｙｅｌｌｏｗ  ４４、Ｃ．Ｉ．  Ｓｏｌｖｅｎｔ  Ｒｅｄ  ４９、Ｃ．Ｉ．  Ｓｏｌｖｅｎｔ  Ｂｌｕｅ  ５、Ｃ．Ｉ．  Ｓｏｌｖｅｎｔ  Ｐｉｎｋ、及びＣ．Ｉ．  Ｓｏｌｖｅｎｔ  Ｇｒｅｅｎ  ７等が挙げられる。これらは１種を単独で又は２種以上を組み合わせて用いることができる。市販品としては、例えば、Ａｉｚｅｎ  Ｓｐｉｌｏｎ  Ｃ−ＧＮＨｎｅｗ、Ａｉｚｅｎ  Ｓｐｉｌｏｎ  Ｒｅｄ  Ｃ−ＢＨ、Ａｉｚｅｎ  Ｓｐｉｌｏｎ  Ｓ．Ｐ．Ｔ．  Ｂｌｕｅ２６（いずれも保土ヶ谷化学工業株式会社製）等を挙げることができる。
【００５３】
染料としては、通常の染料であってもよく、例えば、アゾ染料、金属錯塩染料、ナフトール染料、アントラキノン染料、インジゴ染料、カーボニウム染料、キノンイミン染料、キサンテン染料、シアニン染料、キノリン染料、ニトロ染料、ニトロソ染料、ベンゾキノン染料、ナフトキノン染料、フタロシアニン染料、金属フタロシアニン染料等の油溶性染料を挙げることができる。
これらの染料は、いずれか１種が単独で用いられるほか、２種以上が組み合わせて使用されてもよい。
【００５４】
インク中の染料の含有量は、通常０．１〜５質量％であり、印刷濃度とインク粘度の観点から０．５〜３質量％であることが好ましい。
【００５５】
本実施形態によるインクにおいて、非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、質量で５０％の溶剤が揮発したときの温度を意味する。安全性の観点からは、５０％留出点が１６０℃以上、好ましくは２３０℃以上のものを用いることが好ましい。
【００５６】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、ＪＸ日鉱石油株式会社製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、ＩｓｏｐａｒＨ、ＩｓｏｐａｒＬ、ＩｓｏｐａｒＭ、ＥｘｘｓｏｌＤ４０、ＥｘｘｓｏｌＤ８０、ＥｘｘｓｏｌＤ１００、ＥｘｘｓｏｌＤ１３０、ＥｘｘｓｏｌＤ１４０」等を好ましく挙げることができる。芳香族炭化水素溶剤としては、ＪＸ日鉱石油株式会社製「日石クリーンソルＧ」（アルキルベンゼン）、Ｅｘｘｏｎ社製「ソルベッソ２００」等を好ましく挙げることができる。
【００５７】
極性有機溶剤としては、エステル系溶剤、アルコール系溶剤、高級脂肪酸系溶剤、エーテル系溶剤、およびこれらの混合溶剤を用いることができる。より具体的には、
ラウリル酸ヘキシル、、パルミチン酸ヘキシル、パルミチン酸イソステアリル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリルなどの、１分子中の炭素数が１４以上のエステル系溶剤；
イソミリスチルアルコール、イソパルミチルアルコール、イソステアリルアルコール、オレイルアルコールなどの、１分子中の炭素数が１２以上であるアルコール系溶剤；
イソノナン酸、イソミリスチン酸、ヘキサデカン酸、イソパルミチン酸、オレイン酸、イソステアリン酸などの高級脂肪酸系溶剤；
エチレングリコールモノブチルエーテル、ジエチレングリコールモノブチルエーテル、トリエチレングリコールモノブチルエーテル、テトラエチレングリコールモノブチルエーテル、エチレングリコールモノヘキシルエーテル、ジエチレングリコールモノヘキシルエーテル、エチレングリコールモノオクチルエーテル、ジエチレングリコールモノオクチルエーテル、プロピレングリコールモノブチルエーテル、プロピレングリコールジブチルエーテルなどのエーテル系溶剤、が好ましく挙げられる。
これらの非水系溶剤は、単独で、または２種以上を混合して用いることができる。
【００５８】
極性は、溶剤の溶解度という観点からα値で表すことができる。本実施形態では、安全性と印刷物の用紙変形の少ない高沸点溶剤という観点から、α値１０以下の溶剤を含むことが好ましい。これによって、環境への溶剤揮発を少なくするとともに印刷物の用紙変形を抑制することで高速印刷が可能となっている。また、本実施形態では、染料の溶解性を補助するという観点から、α値６０以下のアルキレングリコール系溶剤を含むことが好ましい。これによって、染料の析出、沈降を抑制することが可能となっている。
【００５９】
α値とは、ｔａｎα（＝無機性値／有機性値）で与えられる値である。ここで、「無機性値」および「有機性値」は、藤田穆により提案された「有機概念図」において用いられる特性であり、有機化合物をその炭素領域の共有結合連鎖に起因する「有機性」（共有結合性）と、置換基（官能基）に存在する静電性の影響による「無機性」（イオン結合性）との２因子に分けて、それぞれを数値化したものである。すなわち、「無機性値」および「有機性値」は、個々の有機化合物の構造等から求められ、両者の比であるα値は化合物の「有機性」と「無機性」のバランスを定量的に示す値である。「有機概念図」に関連する事項は、藤田穆著「系統的有機定性分析（混合物編）」風間書房（１９７４年）などに詳述されている。
【００６０】
α値１０以下の溶剤としては、上記した非水系溶剤のうち、α値が０の溶剤として脂肪族炭化水素溶剤、脂環式炭化水素系溶剤、芳香族炭化水素溶剤が挙げられるがその例として、テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７、Ｉｓｏｐａｒ（アイソパー）Ｇ、ＩｓｏｐａｒＨ、ＩｓｏｐａｒＬ、ＩｓｏｐａｒＭ、ＥｘｘｓｏｌＤ４０、ＥｘｘｓｏｌＤ８０、ＥｘｘｓｏｌＤ１００、ＥｘｘｓｏｌＤ１３０、ＥｘｘｓｏｌＤ１４０、日石クリーンソルＧ、ソルベッソ２００等が挙げられる。その他にラウリル酸ヘキシル（α値９．５°）パルミチン酸イソオクチル（α値７．３°）、パルミチン酸ヘキシル（α値８．５°）、パルミチン酸イソステアリル（α値５．４°）、オレイン酸メチル（α値９．３°）などの高級脂肪酸エステルが挙げられる。α値１０以下の溶剤は、非水系溶剤総量に対し、機上安定性とトナー樹脂の溶解抑制の観点から、３０質量％以上であることが好ましく、より好ましくは５０質量％以上である。一方、その上限値は、クリアファイルの膨潤抑制の観点から、９０質量％以下であることが好ましい。
【００６１】
α値が６０以下のアルキレングリコール系溶剤としては、上記した非水系溶剤のうち、テトラエチレングリコールモノブチルエーテル、トリエチレングリコールモノブチルエーテル、ジエチレングリコールモノヘキシルエーテル、ジエチレングリコールモノオクチルエーテル等を挙げることができる。α値６０以下のアルキレングリコール系溶剤は、染料の溶解性の観点から、非水系溶剤総量に対し、３質量％以上であることが好ましく、より好ましくは５質量％以上である。一方、その上限値は、インクの安定性の観点から、２０質量％以下であることが好ましく、より好ましくは１５質量％以下である。
【００６２】
本実施形態によるインクには、本発明の効果を阻害しない範囲内で、任意の成分を含むことができる。たとえば、上記アルキル（メタ）アクリレート共重合体以外の樹脂として、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ポリエステルポリアミン、ステアリルアミンアセテート等を含むことができる。
【００６３】
ノズルの目詰まり防止剤、酸化防止剤、導電率調整剤、粘度調整剤、表面張力調整剤、酸素吸収剤などを適宜添加することもできる。これらの種類は、特に限定されることはなく、当該分野で使用されているものを用いることができる。
【００６４】
本実施形態によるインクの調製方法は特に限定されず、通常の方法によって調製することができる。例えば、非水系溶剤のうち極性溶剤に染料を溶解し、次に、これに残りの非水系溶剤を混合し、さらにアルキル（メタ）アクリレート共重合体を添加して調製することができる。好ましくは、インクを例えば５０℃〜１２０℃の範囲で加熱して調整することで、アルキル（メタ）アクリレート共重合体と染料との吸着性をより向上させることができる。
【００６５】
インクの粘度は、インクジェット記録システムの吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、約１０ｍＰａ・ｓ程度であることが、最も好ましい。ここで粘度は、２３℃において０．１Ｐａ／ｓの速度で剪断応力を０Ｐａから増加させたときの１０Ｐａにおける値を表す。
【００６６】
本実施形態によるインクを用いた印刷方法は、特に限定されないが、インクジェット記録装置を用いて行われることが好ましい。インクジェットプリンタは、ピエゾ方式、静電方式、サーマル方式など、いずれの方式のものであってもよい。インクジェット記録装置を用いる場合は、デジタル信号に基づいてインクジェットヘッドから本実施形態によるインクを吐出させ、吐出されたインク液滴を記録媒体に付着させるようにすることが好ましい。
【００６７】
記録媒体としては、特に限定されず、普通紙、上質普通紙、インクジェット（ＩＪ）紙、ＩＪマット紙、記録媒体上にインク吸収溶液がコートされたコート紙、コート紙よりもインク吸収層の厚みが薄い微コート紙、光沢紙（フォト光沢用紙）、特殊紙、布等で使用することができる。
【実施例】
【００６８】
以下に、本発明を実施例により詳しく説明するが、本発明はこれらに限定されるものではない。以下、「質量％」を単に「％」と記す。
【００６９】
＜メタクリレート共重合体の調製＞
５００ｍｌの四つ口フラスコに、ＡＦソルベント７号（ナフテン系溶剤、ＪＸ日鉱日石エネルギー株式会社製）１２５ｇを仕込み、窒素ガスを通気し攪拌しながら、１１０℃まで昇温した。
次いで、温度を１１０℃に保ちながら、この四つ口フラスコに、表１に示す組成の単量体混合物を仕込み、そこへ２５ｇのＡＦソルベント７号と６ｇのパーブチルＯ（ｔ−ブチルペルオキシ２−エチルヘキサノエート、日油株式会社製）との混合物を３時間かけて滴下した。その後、１１０℃に保ちながら１時間および２時間後に、パーブチルＯを各０．２ｇ添加した。さらに、１１０℃で１時間熟成を行い、７２．１ｇのＡＦソルベント７号で希釈して、不揮発分４０％の無色透明の共重合体溶液を得た。
【００７０】
共重合体溶液の固形分と溶剤組成は次の通りであった。
共重合体ａ溶液：固形分４０％、ＡＦソルベント７号６０％
共重合体ｂ溶液：固形分４０％、ＡＦソルベント７号６０％
【００７１】
得られた共重合体の質量平均分子量（ＧＰＣ法、標準ポリスチレン換算）は次の通りであった。
共重合体ａ：１２３００
共重合体ｂ：１１８００
【００７２】
【表１】
0005792606.tif 000002
【００７３】
使用した単量体の詳細は、次の通りである。
ベヘニルメタクリレート：分子量３３９、アルキル基の炭素数２２、ブレンマーＶＭＡ−７０、日油株式会社製
ドデシルメタクリレート：分子量２５４、アルキル基の炭素数１２、ブレンマーＬＭＡ、日油株式会社製
グリシジルメタクリレート：分子量１４２、エポキシ基含有、ブレンマーＧ、日本油脂株式会社製
アセトアセトキシメタクリレート：分子量２２８、ＡＡＥＭ、日本合成化学工業株式会社製
【００７４】
＜ビニル共重合体ｃの調製＞
冷却装置、温度制御装置、モノマー滴下用ポンプ及び攪拌装置を取り付けた反応容器を、温水槽にセットした。次に、この反応容器中に、重合ロジンエステル樹脂（荒川化学工業株式会社製“ペンセルＰＨＢ”）１２９部、油変性アルキッド樹脂（大日本インキ化学工業株式会社製“ベッコゾールＥＳ−６０１５−６０”）３３部、ＡＦソルベント７号１３８部を仕込み溶解するまで加温した後、内温を７５℃にして、重合開始剤であるα,α'−アゾビスイソブチロニトリル(以下、ＡＩＢＮと略称する。)を４．２部投入し、溶解させた。次いで、別の容器でメタクリル酸メチル１６５部、アクリロニトリル１２０部、及びアクリル酸１５部からなる混合モノマーを溶解させた後、ＡＩＢＮを１．８部添加し、溶解させたものをポンプにより前述の反応容器内に攪拌下５時間に亘って滴下し、６時間で反応させた。
【００７５】
共重合体溶液の固形分と溶剤組成は次の通りであった。
ビニル共重合体ｃ溶液：固形分６６．７％、ＡＦソルベント７号３３．３％
【００７６】
得られた共重合体の質量平均分子量（ＧＰＣ法、標準ポリスチレン換算）は次の通りであった。
ビニル共重合体ｃ：２７３００
【００７７】
＜インクの調製＞
（実施例１）
表２に示す配合で実施例１のインクを調製した。具体的には、極性溶剤であるトリエチレングリコールモノブチルエーテルに蛍光染料を溶解し、これに非極性溶剤であるＡＦソルベント７号及びパルミチン酸イソオクチルを混合し、さらに共重合体溶液を添加して、１００℃、３時間で加熱した。
【００７８】
＜実施例２〜６、比較例１〜７＞
表２及び表３に示す配合で、上記実施例１と同様にして各実施例および比較例のインクを得た。さらに、実施例４及び６では、インク調製時の温度を２５℃にした。比較例１、２、６及び７では、共重合体溶液を添加せず、インク調製時の温度を２５℃にした。比較例３では、共重合体ａ溶液の代わりにエポキシ基を含有しない共重合体ｂ溶液を使用した。比較例４では、共重合体ａ溶液の代わりにソルスパース１１２００を使用した。比較例５では、共重合体ａ溶液の代わりにビニル共重合体ｃ溶液を使用した。
【００７９】
【表２】
0005792606.tif 000003
【００８０】
【表３】
0005792606.tif 000004
【００８１】
使用した成分は次の通りである。
ＡＩＺＥＮ  ＣＯＬＯＲ  ＳＰＩＬＯＮ  ＲＥＤ  Ｃ−ＢＨ：赤系蛍光染料、保土ヶ谷化学工業株式会社製
ＡＩＺＥＮ  Ｓ．Ｐ．Ｔ．  Ｂｌｕｅ  ２６：青系蛍光染料、保土ヶ谷化学工業株式会社製
共重合体ａ溶液：エポキシ基含有共重合体溶液、固形分４０％
共重合体ｂ溶液：エポキシ基なし共重合体溶液、固形分４０％
ソルスパース１１２００：固形分５０％、日本ルーブリゾール社製
ビニル共重合体ｃ溶液：シアノ基、カルボキシル基含有共重合体溶液、固形分６６．７％
ＡＦソルベント７号：ナフテン系溶剤、ＪＸ日鉱日石エネルギー株式会社製
パルミチン酸イソオクチル：「ＮＩＫＫＯＬ  ＩＯＰ」、日光ケミカルズ株式会社製
トリエチレングリコールモノブチルエーテル：ブチセノール３０、協和発酵ケミカル株式会社製
【００８２】
＜評価＞
上記した各インクを用いて、インク外観、吐出安定性、蛍光強度、裏抜け防止作用、貯蔵安定性及び定着性について評価を行った。結果を表２及び表３に併せて示す。
【００８３】
（インク外観）
上記した各インクの外観を目視で観察して、以下の基準で評価した。
Ａ：透明
Ｂ：分離、沈降がある
Ｃ：溶剤と染料が完全に分離して不溶
なお、比較例1及び６では、評価がＣで溶剤と染料が完全に分離して不溶であり、その他の評価ができなかった。
【００８４】
（吐出安定性）
上記した各インクをライン式インクジェットプリンタ「ＨＣ５５００」（理想科学工業株式会社製）に装填し、普通紙（理想用紙薄口、理想科学工業株式会社製）に、主走査方向約５１ｍｍ（ノズル６００本分）×副走査方向２６０ｍｍのベタ画像を１００枚連続して印刷した。なお、「ＨＣ５５００」は、３００ｄｐｉのライン型インクジェットヘッド（各ノズルが約８５μｍ間隔で並ぶ）を使用し、主走査方向（ノズルが並んでいる方向）に直交する副走査方向に用紙を搬送して印字を行うシステムである。
【００８５】
インクの不吐出による非印字部分は白いスジとなって観察されるが、この白スジが１００枚の印刷物（延べでノズル６万本に相当）中に何本発生するかによって、吐出安定性を以下の基準で評価した。
Ａ：不吐出がない
Ｂ：不吐出がある、または吐出できない。
【００８６】
（蛍光強度）
上記した各インクをライン式インクジェットプリンタ「ＨＣ５５００」に装填し、普通紙（理想用紙薄口、理想科学工業株式会社製）に、主走査方向約５１ｍｍ（ノズル６００本分）×副走査方向２６０ｍｍのベタ画像を印刷することにより、印刷物を得た。
【００８７】
得られた印刷物のベタ画像部分に、ＵＶ照射ランプ「Ｈａｎｄｙ  ＵＶ  ＬａｍｐＳＬＵＶ−４」（ＡＳ  ＯＮＥ株式会社製）を用いて３６５ｎｍの波長の光を照射し、目視で蛍光強度を観察し、以下の基準で評価した。
ＡＡ：はっきりと蛍光発色しているのが分かる。
Ａ：部屋を暗くするとはっきりと蛍光発色しているのが分かる。
Ｂ：部屋を暗くすると蛍光発色しているのが確認できるが、発色強度が弱く色がくすんで見える。
Ｃ：部屋を暗くしても蛍光発色が確認できない。
【００８８】
（裏抜け防止作用）
上記した各インクをライン式インクジェットプリンタ「ＨＣ５５００」に装填し、両面マット紙（理想用紙マットＩＪ（Ｗ）、理想科学工業株式会社製）に、主走査方向約５１ｍｍ（ノズル６００本分）×副走査方向２６０ｍｍのベタ画像を印刷することにより、印刷物を得た。
【００８９】
得られた印刷物のベタ画像部分の裏面を目視で観察して、以下の基準で裏抜け防止作用を評価した。
ＡＡ：ほとんど裏抜けしていない。
Ａ：わずかに表面の蛍光色が確認できる。
Ｂ：表面よりも薄いが表面の蛍光色を確認できる。
Ｃ：表面とほとんど変わらない蛍光色が確認できる。
【００９０】
（貯蔵安定性（７０℃、１ヶ月間））
上記した各インクについて初期粘度を測定した後に、各インクをそれぞれ密閉容器に入れて、７０℃の環境下で１ヶ月間放置し、その後インクの粘度を測定し、粘度変化率（（放置後の粘度）／（初期粘度）×１００（％））を求め、以下の基準で評価した。インクの粘度は、２３℃において０．１Ｐａ／ｓの速度で剪断応力を０Ｐａから増加させたときの１０Ｐａにおける粘度であり、ハーケ社製応力制御式レオメータＲＳ７５（コーン角度１°、直径６０ｍｍ）で測定した。
【００９１】
Ａ：粘度変化率が±１０％以内で沈降、分離がない。
Ｂ：粘度変化率が±１０％超過で沈降、分離がない。
Ｃ：沈降、分離がある。
【００９２】
（定着性）
上記した各インクをライン式インクジェットプリンタ「ＨＣ５５００」に装填し、光沢紙（インクジェットペーパー写真画質Ａ４光沢薄手、株式会社ＤＮＰフォトマーケティング製）に、主走査方向約５１ｍｍ（ノズル６００本分）×副走査方向２６０ｍｍのベタ画像を印刷することにより、印刷物を得た。
【００９３】
得られた印刷物のベタ画像部分を指でこすり、指へのインクの付着及びインクのこすれを目視で観察し、以下の基準で評価した。
Ａ：指にインクが付かなくて、インクがこすれない。
Ｂ：指にインクが付く。インクがこすれている。
Ｃ：印刷物に不吐出が多く、評価できない。
【００９４】
表２及び表３に示す通り、各実施例のインクでは、吐出安定性、蛍光強度、裏抜け防止作用、貯蔵安定性及び定着性が良好であった。実施例１〜３及び５では、インク製造時の温度が１００℃であり、染料と共重合体ａとの吸着性が高まり、貯蔵安定性がより向上した。実施例１及び３では、実施例２と比べ、共重合体ａ溶液の配合量が多く、裏抜け防止作用がより向上した。
【００９５】
比較例１及び２は、共重合体溶液を含まない例であり、比較例１では非極性溶剤を主成分とする溶剤系に染料が溶解せず、比較例２では極性溶剤を主成分とする溶剤に染料が溶解するが、極性溶剤のため裏抜け防止作用が低下し、定着性も低下した。染料の種類が異なる比較例６及び７でも同様の結果であった。比較例1及び６では、溶剤と染料が不溶であるため蛍光強度の評価はできなかったが、発色に十分な量の染料がインク中に均一に存在していないため、蛍光強度は低下すると考えられる。
【００９６】
比較例３では、エポキシ基を含有しない共重合体ｂ溶液を含み、吐出安定性が低下し、貯蔵安定性も低下した。比較例３では、共重合体ｂがエポキシ基を含有しないため、染料の吸着性が低下してインク中で染料が析出しやすく、貯蔵安定性が低下し、吐出安定性も低下すると考えられる。
【００９７】
比較例４では、ソルスパース１１２００を含み、裏抜け防止作用が低下し、定着性も低下した。比較例５では、ビニル共重合体ｃ溶液を含み、吐出性が悪く、全ノズルから吐出することができず一部のノズルからしか吐出することができず、均一なべた画像を得ることができなかった。